(57)【特許請求の範囲】
【請求項１】
波長コンバータナノ粒子に結合したシロキサンポリマーキャッピング配位子を有する前記波長コンバータナノ粒子を含むルミネセント材料であって、ここで、前記シロキサンポリマーキャッピング配位子は、末端カルボン酸基を含む少なくとも１つのキャッピング基を含むシロキサンポリマーを含み、ここで、前記キャッピング基は、合計で少なくとも６つの炭素原子を含み、ここで、前記キャッピング基中の炭素原子の合計数は、炭素原子２０個以下であり、ここで、前記キャッピング基は、−（ＣＨ２）３−ＮＨ−ＣＯ−（ＣＨ２）ｘ−ＣＯＯＨを含み、式中、４≦ｘ≦６である、ルミネセント材料。
【請求項２】
前記キャッピング基が、キャッピング側基であり、前記波長コンバータナノ粒子が、量子ドットを含む、請求項１に記載のルミネセント材料。
【請求項３】
式中、ｘ＝６である、請求項１または２に記載のルミネセント材料。
【請求項４】
前記シロキサンポリマーが、少なくとも２２ｋｇ／モルのＭｗを有する、請求項１〜３のいずれか一項に記載のルミネセント材料。
【請求項５】
波長コンバータナノ粒子に結合したシロキサンポリマーキャッピング配位子を有する、中に埋め込まれた前記波長コンバータナノ粒子を有するシロキサンポリマーマトリクスを含む波長コンバータであって、ここで、前記シロキサンポリマーキャッピング配位子は、末端カルボン酸基を含む少なくとも１つのキャッピング基を含むシロキサンポリマーを含み、ここで、前記キャッピング基は、合計で少なくとも６つの炭素原子を含み、ここで、前記キャッピング基中の炭素原子の合計数は、炭素原子２０個以下であり、ここで、前記キャッピング基は、−（ＣＨ２）３−ＮＨ−ＣＯ−（ＣＨ２）ｘ−ＣＯＯＨを含み、式中、４≦ｘ≦６であり、ここで、前記シロキサンポリマーマトリクスは、（ｉ）マトリクスであるシロキサンポリマーおよび（ｉｉ）マトリクスであるシロキサンポリマーおよびキャッピング配位子シロキサンポリマーの１つまたは２つ以上の間の架橋を有する、マトリクスであるシロキサンポリマーを含む、波長コンバータ。
【請求項６】
式中、ｘ＝６であり、前記キャッピング基が、キャッピング側基であり、前記シロキサンポリマーが、少なくとも２２ｋｇ／モルのＭｗを有する、請求項５に記載の波長コンバータ。
【請求項７】
前記キャッピング配位子が、ｘ１個のＳｉ骨格要素を有するシロキサンキャッピング配位子を含み、前記マトリクスであるシロキサンポリマーが、ｙ１個のＳｉ骨格要素を有し、式中、ｘ１は少なくとも２０であり、ｙ１は少なくとも２であり、ｘ１／ｙ１≧０．８である、請求項５または６に記載の波長コンバータ。
【請求項８】
前記キャッピング配位子が、ｘ１個のＳｉ骨格要素を有するシロキサンキャッピング配位子を含み、前記シロキサンポリマーマトリクスが、第１タイプのシロキサンポリマーおよび第２タイプのシロキサンポリマーを含み、前記第２タイプのシロキサンポリマーの少なくとも一部は架橋され、前記第１タイプのシロキサンポリマーが、ｓ１個のＳｉ骨格要素を有する短鎖シロキサンポリマーを含み、前記第２タイプのシロキサンポリマーは、ｙ１個のＳｉ骨格要素を有するシロキサンポリマーを含み、式中、ｘ１／ｓ１≧０．８であり、ｓ１＜ｙ１であり、ｘ１＜ｙ１である、請求項５または６に記載の波長コンバータ。
【請求項９】
前記波長コンバータナノ粒子が、量子ドットを含む、請求項５〜８のいずれか一項に記載の波長コンバータ。
【請求項１０】
末端カルボン酸基を含む少なくとも１つのキャッピング基Ｒ８を含むシロキサンポリマーキャッピング配位子であって、前記キャッピング基は、合計で少なくとも６つの炭素原子および２０個以下の炭素原子を含み、前記シロキサンポリマーキャッピング配位子は、以下の式：
（Ｒ１Ｒ２Ｒ３）Ｓｉ−（Ｏ−Ｓｉ（Ｒ４Ｒ５））ｎ−Ｒ６
式中：
Ｒ１、Ｒ２、Ｒ３、Ｒ６は、独立して、Ｈ、ＯＨ、メチル、フェニルおよびＲ８からなる群から選択され、
Ｒ４、Ｒ５は、独立して、メチル、フェニルおよびＲ８からなる群から選択され、ｎ≧１であり、
Ｒ８は、−（ＣＨ２）３−ＮＨ−ＣＯ−（ＣＨ２）ｘ−ＣＯＯＨを含み、式中、４≦ｘ≦６であり、
前記シロキサンポリマーキャッピング配位子中のキャッピング基Ｒ８の合計数は、≧１および≦２ｎの範囲から選択され、シロキサンポリマーキャッピング配位子当たりのキャッピング基は合計１０以下である；
を有する、シロキサンポリマーキャッピング配位子。
【請求項１１】
ｘ＝６である、請求項１０に記載のシロキサンポリマーキャッピング配位子。
【請求項１２】
前記配位子のシロキサンポリマーが、少なくとも２２ｋｇ／モルのＭｗを有する、請求項１０または１１に記載のシロキサンポリマーキャッピング配位子。
【請求項１３】
請求項１０〜１２のいずれか一項に記載のシロキサンポリマーキャッピング配位子の製造のための方法であって、前記方法は、式：
（Ｒ１Ｒ２Ｒ３）Ｓｉ−（Ｏ−Ｓｉ（Ｒ４Ｒ５））ｎ−Ｒ６
式中：
Ｒ１、Ｒ２、Ｒ３、Ｒ６は、独立して、Ｈ、ＯＨ、メチル、フェニルおよびＲ７からなる群から選択され、
Ｒ４、Ｒ５は、独立して、メチル、フェニルおよびＲ７からなる群から選択され、ｎ≧１であり、
Ｒ７は、−（ＣＨ２）ａ−ＮＨ２を含み、式中、ａ≧１であり；
前記シロキサンポリマー中の基Ｒ７の合計数は、≧１および≦２ｎの範囲から選択され、シロキサンポリマー当たりのアミン基は合計１０以下である；
を有するシロキサンポリマーを、式：
【化２】
0006609618.tif 000004
式中、４≦ｘ≦６である、
を有する分子６ｂ−ｄと反応させることを含む、方法。
【請求項１４】
請求項１〜４のいずれか一項に記載のルミネセント材料の製造のための方法であって、前記方法は、以下：
（ｉ）末端カルボン酸基を含む少なくとも１つのキャッピング基を含む、シロキサンポリマーを含むシロキサンポリマーキャッピング配位子を提供するステップであって、ここで、前記キャッピング基は、合計で少なくとも６つの炭素原子を含むステップ；
（ｉｉ）波長コンバータナノ粒子に結合する、有機キャッピング配位子を有する前記波長コンバータナノ粒子を提供するステップ；
（ｉｉｉ）交換プロセスにおいて、前記有機キャッピング配位子を前記シロキサンポリマーキャッピング配位子に交換して、該ルミネセント材料を提供するステップ、
を含む、方法。
【請求項１５】
以下：
−  光源光を生成するように構成された光源、
−  （ｉ）請求項１〜４のいずれか一項に記載のルミネセント材料、（ｉｉ）請求項１４に記載の方法により得られ得るルミネセント材料、および（ｉｉｉ）光源光の少なくとも一部を可視コンバータ光に変換するように構成された、請求項５〜９のいずれか一項に記載の波長コンバータの１つまたは２つ以上、
を含む、照明デバイス。
【発明の詳細な説明】
【技術分野】
【０００１】
本発明の分野
本発明は、特に、量子ドット系ルミネセント材料に関する。本発明はさらに、かかるルミネセント材料を含む波長コンバータに関する。さらに、本発明は、かかるルミネセント材料中で使用することができるキャッピング配位子に、およびかかる量子ドットを作製するための方法に、およびかかるルミネセント材料に関する。
【背景技術】
【０００２】
本発明の背景
照明用途のための、例えば量子ドット（ＱＤ）などのナノ粒子の使用が、当該技術分野において知られている。特許文献１は、例えば発光デバイスを記載し、前記デバイスは、発光源、発光源上に配置された第１量子ドット波長コンバータであって発光源からの光の波長を変換することにより波長変換された光を発生させるための複数の第１量子ドットを含む第１量子ドット波長コンバータ、中に第１量子ドットが分散されて埋め込まれた第１分散媒体、および包装中に第１量子ドットが埋め込まれた分散媒体の外側表面全体を密封するための第１密封体を含む。
【０００３】
第１封止材を適用して、第１量子ドット波長コンバータの外側表面全体を封止する。さらに、第２量子ドット波長コンバータが第１量子ドット波長コンバータ上に配置され、第２量子ドット波長コンバータは、発光源からの光の波長を変換することにより波長変換された光を発生させるための複数の第２量子ドット、中に第２量子ドットが分散されて埋め込まれた第２分散媒体、および包装中に第２量子ドットが埋め込まれた第２分散媒体の外側表面全体を密封するための第２密封体を含み、ここで、第１量子ドット波長コンバータ、第２量子ドット波長コンバータおよび発光源は、互いに離間されている。第２封止材は、第２量子ドット波長コンバータの外側表面全体上に配置され、第２量子ドット波長コンバータの外側表面全体を封止する。さらに、発光源は、発光ダイオードまたはレーザダイオードである。
【０００４】
特許文献２は、中に埋め込まれた波長コンバータナノ粒子により、シロキサンポリマーマトリクスを含む波長コンバータの製造のためのプロセスを提供し、前記プロセスは、（ａ）（ｉ１）短鎖シロキサンポリマー、および（ｉ２）シロキサングラフト配位子でグラフトされた外側表面を有する波長コンバータナノ粒子を含む第１液、および（ｉｉ）硬化性シロキサンポリマーを混合するステップ、および（ｂ）硬化性シロキサンポリマーを硬化させて、それにより、波長コンバータ（１００）を製造するステップを含み；ここで、短鎖シロキサンポリマーは、ｓ１個のＳｉ骨格要素を有し、ここで、シロキサングラフト配位子は、ｘ１個のＳｉ骨格要素を有するシロキサングラフト配位子を含み、ここで、各シロキサングラフト配位子の少なくとも１つのＳｉ骨格要素は、グラフト官能性を有する基を含み；ここで、硬化性シロキサンポリマーは、ｙ１個のＳｉ骨格要素を有し、式中、ｘ１／ｓ１≧０．８、ｓ１＜ｙ１およびｘ１＜ｙ１である。
【０００５】
特許文献３は、中に埋め込まれた光コンバータナノ粒子を有するシロキサンポリマーマトリクスを含む光コンバータの製造のためのプロセスを提供し、前記プロセスは、（ａ）（ｉ）グラフト配位子でグラフトされた外側表面を有する光コンバータナノ粒子、および（ｉｉ）硬化性シロキサンポリマーを混合するステップ、および（ｂ）硬化性シロキサンポリマーを硬化させて、それにより、光コンバータを製造するステップを含み；ここで、グラフト配位子は、ｘ１個のＳｉ骨格要素を有するシロキサングラフト配位子を含み、ここで、各シロキサングラフト配位子の少なくとも１つのＳｉ骨格要素は、グラフト官能性を有する側基を含み；ここで、硬化性シロキサンポリマーは、ｙ１個のＳｉ骨格要素を有し；式中、ｘ１は少なくとも２０であり、ｙ１は少なくとも２であり、ｘ１／ｙ１≧０．８である。
【先行技術文献】
【特許文献】
【０００６】
【特許文献１】米国特許出願公開第２０１１／０２４０９６０号明細書
【特許文献２】国際公開第２０１４／０６４５５５号
【特許文献３】国際公開第２０１４／０６４６２０号
【特許文献４】米国特許第６３２２９０１号明細書
【特許文献５】国際公開第２００９／０３５６５７号
【特許文献６】国際公開第２０１０／０１４１９８号
【特許文献７】国際公開第２００８／０６３６５３号
【発明の概要】
【０００７】
発明の要約
例えば量子ドット（ＱＤ）などのナノ粒子は、照明用途における高い関心の対象であることを示してきた。それらは、例えば青色光の他の色への変換における無機蛍光体などとして作用し、比較的狭い発光帯という利点および高品質の純白色光を得ることができるためにＱＤのサイズにより色変調可能であるという利点を有し得た。ＬＥＤ用途にＱＤを使用するために、それらは、好適なマトリクス中に組み込まれる必要がある。濃度消光効果およびかかる純ＱＤ粉末の乏しい加工性の両方により、（マトリクスなしの）ＱＤ粉末は一般的には望ましくない。これまで、多くのタイプのポリマー中でのナノ粒子の埋め込みが、ナノ粒子の凝結（aggregation）をもたらすと考えられている。現在、アクリルマトリクスがＱＤのためのマトリクスとして主に使用されているが、それらは高い青色光束に対して自体の乏しい安定性により知られている。我々は、高い青色光束に対するシリコーンの立証された安定性（すなわち、それらのＬＥＤとの立証された適合性）により、シリコーンがＱＤのための最も好ましいマトリクスであると考えている。
シリコーンは現在、多くのＬＥＤ製造プロセスのための標準的なマトリクス／樹脂として使用されている。しかしながら、ＱＤは一般的に、（一般的にはＱＤの外側表面から伸びる配位子の形態の）疎水性有機コーティングを有し、これにより、それらはシリコーンと不適合性を有し：一般的には、ＱＤがシリコーンと混合される場合には、ＱＤの凝集（agglomeration）により生じる懸濁した混合物が得られる。
【０００８】
残念なことに、商業的に入手される量子ドットの多くは、シリコーン中であまり良好に分散せず、凝集する。この凝集により、消光および迅速な劣化がもたらされる。量子ドットネイティブ（native）配位子は通常、（例えばオレイン酸などの）脂肪族炭化水素化合物から誘導される。本願において、これらのネイティブ配位をシリコーンと適合性を有する配位子により交換することが提案される。それにより、量子ドットをシリコーン材料中で均一に分散させることができる。本願で提案される配位子により、驚くべきことに、例えば配位子を有する量子ドットを（無機）マトリクス、特にシリコーンマトリクス中に分散させるなどの場合には、高いＱＥルミネセント材料を提供することができる。シリコーン（マトリクス）は、有機特性および／または無機特性を有してもよく、本願では簡便性のために、一般的には無機物（無機マトリクス）として示される。よって、従来技術の解決においては、ネイティブＱＤのＱＥ効率と比較すると、マトリクス中のＱＤの量子効率は一般的には驚くほど低い一方で、量子ドットが高い量子効率を有する導波路または光導波路を提供することができる。
【０００９】
よって、本発明の側面は、特に量子ドット系ルミネセント材料を提供することであり、これは、好ましくはさらに少なくとも部分的に上記の欠点の１つまたは２つ以上を回避する。また本発明の側面は、かかるルミネセント材料を含む代替の波長コンバータを提供することであり、これは、好ましくはさらに少なくとも部分的に上記の欠点の１つまたは２つ以上を回避する。なおまた本発明の側面は、かかるルミネセント材料中で使用し得る代替のキャッピング配位子、およびかかる量子ドットを作製するための方法、およびかかるルミネセント材料を提供することであり、これは、好ましくはさらに少なくとも部分的に上記の欠点の１つまたは２つ以上を回避する。
【００１０】
第１の側面において、本発明は、波長コンバータナノ粒子に結合したシロキサンポリマーキャッピング配位子（本願においては「シロキサンポリマーグラフト配位子」とも示される）を有する波長コンバータナノ粒子を含むルミネセント材料を提供し、ここで、添付の特許請求の範囲においてさらに定義されるとおり、シロキサンポリマーキャッピング配位子は、末端カルボン酸基（−Ｃ（Ｏ）ＯＨ）または−ＣＯＯＨ）を含む、少なくとも１つのキャッピング基を含むシロキサンポリマーを含み、ここで、キャッピング基は特に、合計で例えば少なくとも４つ、少なくとも５つなどの、特には少なくとも６つなどの、少なくとも３つの炭素原子を含む。よって、キャッピング基中の炭素原子の合計数は、３以上である。よって、キャッピング基を、−ＲａＣＯＯＨとして定義することができ、ここで、Ｒａは、炭化水素を含み、任意に１つまたは２つ以上のヘテロ原子を含む。特に、Ｒａには、１つまたは２つ以上の−（ＣＨ２）−基が含まれ、なおより特には少なくとも５つの炭素原子が含まれ、なおより特には少なくとも５つの−（ＣＨ２）−基が含まれ、それにより、合計で（酸性基の炭素原子を含む）少なくとも７つの炭素原子を有するキャッピング基を提供する。特に、キャッピング基−ＲａＣＯＯＨには、ヘテロ原子として１つの窒素原子が含まれる。さらに、特にＲａは直線状である。Ｒａは、シロキサンのＳｉ原子に結合し、特には非末端Ｓｉ原子に結合している。特に、キャッピング基中の炭素原子の合計数は、例えば１２個以下の炭素原子などの２０個以下の炭素原子であり、キャッピング基は特に直線状キャッピング基である。
【００１１】
かかる量子ドットは、水系および非水系の両方において高いＱＥを有し得ると考えられる。さらに、かかる量子ドットは、水系中で実質的に凝集のない良好な分散を提供し得ると考えられる。さらに、これらのタイプのＱＤは、特にシリコーンマトリクス中に良好に埋め込まれて、有機配位子を有する当初の（original）ＱＤをシリコーンマトリクス中に埋め込もうとする場合より、安定で高い量子効率、よりずっと高い安定性および／またはよりずっと高いＱＥを有する波長コンバータをもたらし得ると考えられる。
【００１２】
ルミネセント材料は、態様において、量子ドットに配位したキャッピング剤を有する量子ドットを含む液体を含む。このルミネセント材料は、実質的に（完全に）ＱＤが溶解された溶液であってもよい。しかしながら、ルミネセント材料はまた、分散体またはコロイドまたはゲルであってもよい。かかるルミネセント材料の用途には照明用途が含まれてもよく、ここで、ルミネセント材料は、容器またはキュベット様本体（cuvette  like  body）または別のエンベロープに封入されている。しかしながら、水性液体中に溶解されたときのルミネセント材料をまた、例えばバイオマーカーなどの医療用途を含む生物学的用途に使用してもよい。他の選択肢には、光起電用途またはフォトダイオード用途が含まれる。
【００１３】
なお別の態様において、ルミネセント材料は、キャッピング剤自体を有するＱＤを実質的に含む。例えば、ＱＤを、液体の蒸発などを含む、当該技術分野において既知の手法で液体から分離して、それにより粉末またはケーキとしてＱＤ剤（キャッピング剤を含む）を提供してもよい。続いて、このようにして得られた材料をさらに例えば粒状材料などに加工してもよい（以下も参照）。例えば、ルミネセント材料をまた、基体上のコーティングとして提供してもよい。キャッピング剤自体を有するＱＤを実質的に含むルミネセント材料をまた、例えば無機または有機マトリクスなどのマトリクス（以下も参照）中に封入して、例えば波長コンバータ要素などを提供してもよい。
【００１４】
本願において波長コンバータナノ粒子として示される、量子ドットまたはルミネセントナノ粒子は、例えば、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅおよびＨｇＺｎＳＴｅからなる群から選択される、第ＩＩ〜ＶＩ族化合物半導体量子ドットを含んでもよい。別の態様において、ルミネセントナノ粒子は、例えば、ＧａＮ、ＧａＰ、ＧａＡｓ、ＡｌＮ、ＡｌＰ、ＡｌＡｓ、ＩｎＮ、ＩｎＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、およびＩｎＡｌＰＡｓからなる群から選択される、第ＩＩＩ〜Ｖ族化合物半導体量子ドットであってもよい。なおさらなる態様において、ルミネセントナノ粒子は、例えば、ＣｕＩｎＳ２、ＣｕＩｎＳｅ２、ＣｕＧａＳ２、ＣｕＧａＳｅ２、ＡｇＩｎＳ２、ＡｇＩｎＳｅ２、ＡｇＧａＳ２、およびＡｇＧａＳｅ２からなる群から選択される、Ｉ−ＩＩＩ−ＶＩ２黄銅鉱タイプ半導体量子ドットであってもよい。なおさらなる態様において、ルミネセントナノ粒子は、例えば、ＬｉＡｓＳｅ２、ＮａＡｓＳｅ２およびＫＡｓＳｅ２などからなる群から選択される、Ｉ−Ｖ−ＶＩ２半導体量子ドットであってもよい。なおさらなる態様において、ルミネセントナノ粒子は、例えば、ＳｂＴｅなどの第ＩＶ−ＶＩ族化合物半導体ナノ結晶であってもよい。特定の態様において、ルミネセントナノ粒子は、ＩｎＰ、ＣｕＩｎＳ２、ＣｕＩｎＳｅ２、ＣｄＴｅ、ＣｄＳｅ、ＣｄＳｅＴｅ、ＡｇＩｎＳ２およびＡｇＩｎＳｅ２からなる群から選択される。なおさらなる態様において、ルミネセントナノ粒子は、例えば、ＺｎＳｅ：Ｍｎ、ＺｎＳ：Ｍｎなどの内部ドーパントなどを有する上記の材料から選択される第ＩＩ−ＶＩ、ＩＩＩ−Ｖ、Ｉ−ＩＩＩ−ＶおよびＩＶ−ＶＩ族化合物半導体ナノ結晶の１種であってもよい。ドーパント元素は、Ｍｎ、Ａｇ、Ｚｎ、Ｅｕ、Ｓ、Ｐ、Ｃｕ、Ｃｅ、Ｔｂ、Ａｕ、Ｐｂ、Ｔｂ、Ｓｂ、ＳｎおよびＴｌから選択され得る。本願において、ルミネセントナノ粒子系ルミネセント材料はまた、例えばＣｄＳｅおよびＺｎＳｅ：Ｍｎなどの異なるタイプのＱＤを含んでもよい。
【００１５】
ＩＩ−ＶＩ量子ドットを使用することが特に有利であると考えられる。よって、態様において、半導体系ルミネセント量子ドットは、ＩＩ−ＶＩ量子ドットを含み、特に、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅおよびＨｇＺｎＳＴｅからなる群から選択され、なおより特には、ＣｄＳ、ＣｄＳｅ、ＣｄＳｅ／ＣｄＳおよびＣｄＳｅ／ＣｄＳ／ＺｎＳからなる群から選択される。しかしながら、態様において、Ｃｄを含まないＱＤが適用される。特定の態様において、波長コンバータナノ粒子は、ＩＩＩ−Ｖ  ＱＤを含み、より具体的には、例えばコア−シェル  ＩｎＰ−ＺｎＳ  ＱＤなどのＩｎＰ系量子ドットを含む。用語「ＩｎＰ量子ドット」または「ＩｎＰ系量子ドット」および同様の用語は、「露出した」ＩｎＰ  ＱＤを指すが、例えばコア−シェル  ＩｎＰ−ＺｎＳ  ＱＤ、ＩｎＰ−ＺｎＳ  ＱＤドットインロッド（dot−in−rod）などのＩｎＰコア上にシェルを有するコア−シェル  ＩｎＰ  ＱＤも指すことに留意しなければならない。
【００１６】
（コーティングなしの）ルミネセントナノ粒子は、約１〜５０ｎｍ、特には１〜２０ｎｍ、例えば１〜１５ｎｍなどの、１〜５ｎｍなどの範囲の寸法を有してもよく；特にナノ粒子の少なくとも９０％は、それぞれ示した範囲の寸法を有してもよい（すなわち、例えばナノ粒子の少なくとも９０％は、２〜５０ｎｍの範囲の寸法を有するか、または特にはナノ粒子の少なくとも９０％は、５〜１５ｎｍの範囲の寸法を有する）。用語「寸法」は、特に、ナノ粒子の形状に応じて、長さ、幅、および直径の１つまたは２つ以上に関する。態様において、波長コンバータナノ粒子は、約１〜約１０００ナノメートル（ｎｍ）の範囲の、好ましくは約１〜約１００ｎｍの範囲の平均粒子サイズを有する。態様において、ナノ粒子は、約１〜５０ｎｍの、特には１〜約２０ｎｍの範囲の、一般的には例えば少なくとも２ｎｍなどの少なくとも１．５ｎｍの平均粒子サイズを有する。態様において、ナノ粒子は、約１〜約２０ｎｍの範囲の平均粒子サイズを有する。
【００１７】
典型的なドットは、例えばセレン化カドミウム、硫化カドミウム、ヒ化インジウム、リン化インジウムなどの二元合金で作製されていてもよい。しかしながら、ドットはまた、例えばセレン化硫化カドミウム（cadmium  selenide  sulfide）などの三元合金から作製されていてもよい。これらの量子ドットは、量子ドット体積内に１００〜１００，０００原子を含み得、直径は１０〜５０原子である。これは約２〜１０ナノメートルに相当する。例えば、約３ｎｍの直径を有するＣｄＳｅ、ＩｎＰ、またはＣｕＩｎＳｅ２などの（球状）粒子を提供してもよい。（コーティングなしの）ルミネセントナノ粒子は、１つの寸法が１０ｎｍ未満のサイズを有する、球状、立方体、ロッド、ワイヤ、ディスク、マルチポッドなどの形態を有してもよい。例えば、長さ２０ｎｍおよび直径４ｎｍを有するＣｄＳｅのナノロッドなどを提供してもよい。よって、態様において、半導体系ルミネセント量子ドットは、コア−シェル量子ドットを含む。なお別の態様において、半導体系ルミネセント量子ドットは、ドットインロッドナノ粒子を含む。異なるタイプの粒子の組み合わせをまた適用してもよい。例えば、コア−シェル粒子およびドットインロッドを適用してもよく、および／または例えばＣｄＳおよびＣｄＳｅなどの２つまたは３つ以上の上記のナノ粒子の組み合わせを適用してもよい。よって、用語「異なるタイプ」は、異なる幾何学形状に、および異なるタイプの半導体ルミネセント材料を指してもよい。よって、（上記の）量子ドットまたはルミネセントナノ粒子の２つまたは３つ以上の組み合わせをまた適用してもよい。
【００１８】
態様において、ナノ粒子は、第１半導体材料を含むコアおよび第２半導体材料を含むシェルを含む、半導体ナノ結晶を含み得、ここで、シェルはコアの表面の少なくとも一部分上に配置されている。コアおよびシェルを含む半導体ナノ結晶はまた、「コア／シェル」半導体ナノ結晶とも称される。
【００１９】
例えば、半導体ナノ結晶には、式ＭＸを有するコアが含まれ得、式中、Ｍは、カドミウム、亜鉛、マグネシウム、水銀、アルミニウム、ガリウム、インジウム、タリウム、またはそれらの混合物であり得、Ｘは、酸素、硫黄、セレン、テルル、窒素、リン、ヒ素、アンチモン、またはそれらの混合物であり得る。半導体ナノ結晶のコアとしての使用に好適な材料の例には、これに限定されないが、ＺｎＯ、ＺｎＳ、ＺｎＳｅ、ＺｎＴｅ、ＣｄＯ、ＣｄＳ、ＣｄＳｅ、ＣｄＴｅ、ＭｇＳ、ＭｇＳｅ、ＧａＡｓ、ＧａＮ、ＧａＰ、ＧａＳｅ、ＧａＳｂ、ＨｇＯ、ＨｇＳ、ＨｇＳｅ、ＨｇＴｅ、ＩｎＡｓ、ＩｎＮ、ＩｎＰ、ＩｎＳｂ、ＡｌＡｓ、ＡＩＮ、ＡｌＰ、ＡｌＳｂ、ＴＩＮ、ＴＩＰ、ＴｌＡｓ、ＴｌＳｂ、ＰｂＯ、ＰｂＳ、ＰｂＳｅ、ＰｂＴｅ、Ｇｅ、Ｓｉ、前記のいずれかを含む合金、および／または前記のいずれかを含む混合物が含まれ、三元および四元混合物または合金が含まれる。
【００２０】
シェルは、コアと同一または異なる組成である組成を有する半導体材料であり得る。シェルは、コアの半導体ナノ結晶の表面上で半導体材料のオーバーコートを含み、第ＩＶ族元素、第ＩＩ−ＶＩ族化合物、第ＩＩ−Ｖ族化合物、第ＩＩＩ−ＶＩ族化合物、第ＩＩＩ−Ｖ族化合物、第ＩＶ−ＶＩ族化合物、第Ｉ−ＩＩＩ−ＶＩ族化合物、第ＩＩ−ＩＶ−ＶＩ族化合物、第ＩＩ−ＩＶ−Ｖ族化合物、前記のいずれかを含む合金、および／または前記のいずれかを含む混合物が含まれ、三元および四元混合物または合金が含まれ得る。例には、これに限定されないが、ＺｎＯ、ＺｎＳ、ＺｎＳｅ、ＺｎＴｅ、ＣｄＯ、ＣｄＳ、ＣｄＳｅ、ＣｄＴｅ、ＭｇＳ、ＭｇＳｅ、ＧａＡｓ、ＧａＮ、ＧａＰ、ＧａＳｅ、ＧａＳｂ、ＨｇＯ、ＨｇＳ、ＨｇＳｅ、ＨｇＴｅ、ＩｎＡｓ、ＩｎＮ、ＩｎＰ、ＩｎＳｂ、ＡｌＡｓ、ＡＩＮ、ＡｌＰ、ＡｌＳｂ、ＴＩＮ、ＴＩＰ、ＴｌＡｓ、ＴｌＳｂ、ＰｂＯ、ＰｂＳ、ＰｂＳｅ、ＰｂＴｅ、Ｇｅ、Ｓｉ、前記のいずれかを含む合金、および／または前記のいずれかを含む混合物が含まれる。例えば、ＺｎＳ、ＺｎＳｅまたはＣｄＳオーバーコーティングを、ＣｄＳｅまたはＣｄＴｅ半導体ナノ結晶上で成長させることができる。オーバーコーティングプロセスは、例えば特許文献４などに記載されている。オーバーコーティングの間の反応混合物の温度を調節し、コアの吸収スペクトルをモニタすることにより、高い発光量子効率および狭いサイズ分布を有するオーバーコーティングされた材料を得ることができる。オーバーコーティングは、１つまたは２つ以上の層を含んでもよい。オーバーコーティングは、コアの組成と同一または異なる、少なくとも１種の半導体材料を含む。好ましくは、オーバーコーティングは、約１〜１０単分子層の厚さを有する。オーバーコーティングはまた、１０単分子層より大きな厚さを有し得る。態様において、１つより多いオーバーコーティングを、コア上に含めることができる。
【００２１】
態様において、包囲する「シェル」材料は、コア材料のバンドギャップより大きなバンドギャップを有し得る。特定の他の態様において、包囲するシェル材料は、コア材料のバンドギャップより小さなバンドギャップを有し得る。態様において、シェルは、「コア」基体のものに近い原子間隔（atomic  spacing）を有するようにシェルを選択し得る。特定の態様において、シェルおよびコア材料は、同一の結晶構造を有し得る。半導体ナノ結晶（コア）シェル材料の例には、限定されずに：赤色（例えば（ＣｄＳｅ）ＺｎＳ（コア）シェルなど）、緑色（例えば（ＣｄＺｎＳｅ）ＣｄＺｎＳ（コア）シェルなど）、および青色（例えば（ＣｄＳ）ＣｄＺｎＳ（コア）シェルなど）が含まれる（さらにまた、半導体系の特定の波長コンバータナノ粒子の例については上記を参照）。
【００２２】
よって、上記の外側表面は、露出した量子ドット（すなわち、さらなるシェルまたはコーティングを含まないＱＤ）の表面であってもよく、または例えば（コア−シェルまたはドットインロッドなどの）コア−シェル量子ドットなどのコーティングされた量子ドットの表面、すなわち、シェルの（外側）表面であってもよい。よって、グラフト配位子は、例えばドットインロッドＱＤの外側表面などの量子ドットの外側表面に特にグラフトする。
【００２３】
したがって、特定の態様において、波長コンバータナノ粒子は、コア−シェルナノ粒子からなる群から選択され、コアおよびシェルは、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、ＧａＮ、ＧａＰ、ＧａＡｓ、ＡｌＮ、ＡｌＰ、ＡｌＡｓ、ＩｎＮ、ＩｎＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、およびＩｎＡｌＰＡｓの１種または２種以上を含む。一般的に、コアおよびシェルは、同一のクラスの材料を含むが、本質的には、例えばＣｄＳｅコアを包囲するＺｎＳシェルなどの異なる材料からなる。
【００２４】
用語  波長コンバータは、第１波長から第２波長の光へ光を変換するように構成された系に関する。特に、ＵＶおよび／または青色光（励起波長）を、励起波長より高い波長（higher  wavelength）の（可視）光に（少なくとも部分的に）変換してもよい。これを以下でさらに説明する。
【００２５】
より正確には重合されたまたは重合可能なシロキサンまたはポリシロキサンと称されるシリコーンは、化学式［（Ｒ１，Ｒ２）ＳｉＯ］ｎ（末端基は考慮しない）を有する、混合された無機−有機ポリマーであり、式中、Ｒは、例えば水素、炭化水素またはフルオロカーボン、特にはメチル、エチル、またはフェニルなどの基である。特に、１つまたは２つ以上のＳｉ骨格要素の１つまたは２つ以上のＲ基は、１つまたは２つ以上の炭化水素およびフルオロカーボンを含む。これらの側基の１つまたは２つ以上はまた、例えばビニル基またはヒドリド基などの架橋官能性を有してもよい。これらの重合したシロキサンまたはポリシロキサン材料は、４配位であるシリコン原子に結合した有機側基を有する無機シリコン−酸素骨格（・・・−Ｓｉ−Ｏ−Ｓｉ−Ｏ−Ｓｉ−Ｏ−・・・）からなる。Ｒ側基は原則として異なっていてもよいので、式［（Ｒ２）ＳｉＯ］ｎの代わりに、式［（Ｒ１，Ｒ２）ＳｉＯ］ｎ（末端基は考慮しない）をまた適用してもよい。本願においてｘ１およびｙ１は、シロキサングラフト配位子および（ホスト材料を形成する）（硬化性）シロキサンポリマーについてのシロキサン骨格中でのＳｉ要素の数についてそれぞれ適用されることに留意しなければならない。同様に、本願においてｓ１は、短鎖シロキサン（Ｓポリマー）のシロキサン骨格中のＳｉ要素の数に適用される。特に、ポリマーの骨格は、分子の連続鎖を一緒に創出する、一連の共有結合した原子である。例えば、［（Ｒ２）ＳｉＯ］ｎは、ｎ個のＳｉ骨格要素およびｎ個のＯ骨格要素を有する。
【００２６】
本願において、Ｒのみ、より正確にはＲ１、Ｒ２が言及されるという事実は、異なるＳｉ骨格要素が同一の側基を含んでもよいが、２種より多い異なるタイプの側基がまたシリコーンに含まれてもよいことを除外しない。よって、Ｒは、例えば、これに限定されないが、メチル、フェニルなどからなる群から選択されてもよい。またハロゲン、主に塩素は、サイド化合物（side  compound）Ｒとして可能である。さらに、［Ｒ２ＳｉＯ］、または［−Ｓｉ（Ｒ）２−Ｏ−］は、シリコーン単位またはシリコーン特徴基（characterizing  group）（すなわち、シリコーンを特徴付ける基）を指す。
【００２７】
シロキサンは、形態Ｒ２ＳｉＯの単位から構成されるあらゆる化合物であり、式中、Ｒは、例えば、これに限定されないが、水素原子、炭化水素基、または末端基に結合した１つまたは２つ以上のＲ２ＳｉＯの単位である。シロキサンは、シリコン原子に結合した側鎖Ｒを有する、交互のシリコンおよび酸素原子の−Ｓｉ−Ｏ−Ｓｉ−Ｏ−からなる分岐状または非分岐状の骨格を有し得る。有機側鎖（Ｒ≠Ｈ）を有する重合したシロキサンが、シリコーンとしてまたはポリシロキサンとして広く知られている。本願において、これらはまた「シロキサン」または「シロキサンポリマー」として示される。代表的な例は、［ＳｉＯ（ＣＨ３）２］ｎ（ポリジメチルシロキサン）および［ＳｉＯ（Ｃ６Ｈ５）２］ｎ（ポリジフェニルシロキサン）である。これらの化合物を、有機および無機の両方の化合物のハイブリッドとしてみることができる。有機側鎖は疎水特性を付与する一方で、−Ｓｉ−Ｏ−Ｓｉ−Ｏ−骨格は純粋に無機性である。上記のとおり、骨格中のＳｉ要素はまた、本願において、Ｓｉ骨格要素として示される。よって、あらゆるシロキサン特徴部位Ｒ２ＳｉＯは、（２つの側基を有する）１つのシリコン骨格要素を提供する。例えばＰＤＭＳなどは、ＣＨ３［Ｓｉ（ＣＨ３）２Ｏ］ｎＳｉ（ＣＨ３）３であり、ｎ＋１個のＳｉ要素を有し、よって、実際にｎ＋１個のＳｉ骨格要素を有することに留意しなければならない。かかるシロキサンをグラフト配位子として使用する場合にはｘ１＝ｎ＋１であり、かかるシロキサンを硬化のためのシロキサンポリマーとして使用する場合にはｙ１＝ｎ＋１である（Would  such  siloxane  be  used  as  grafting  ligand，x1＝n＋1；would  such  siloxane  be  used  as  siloxane  polymer  for  curing，y1＝n＋1）。さらに、ＰＤＭＡ（式を参照）は、ｎ−１個の非末端Ｓｉ骨格要素を有する。例えば多分散系シロキサンの場合などの、シロキサンの混合物が適用される場合には、ｓ１、ｘ１、およびｙ１はそれぞれ、特に平均値、特に重量平均値であってもよい。用語「骨格」の代わりにまた、用語「シロキサン鎖」を使用してもよい。
【００２８】
−Ｓｉ−Ｏ−鎖長、側基、および架橋を変化させることにより、広範な特性および組成を有するシリコーンを合成することができる。それらは、液体からゲルへ、ゴムへ、硬質プラスチックへ粘度を変化させることができる。最も一般的なシロキサンは、直線状ポリジメチルシロキサン（ＰＤＭＳ；上記を参照）、シリコーンオイルである。シリコーン材料の２番目に大きなグループは、シリコーン樹脂系のものであり、それらは、分岐状およびケージ様（cage−like）オリゴシロキサンにより形成される。本願において、特に直線状シロキサンを、硬化性シロキサンポリマーおよび／またはシロキサングラフト配位子および／または短鎖シロキサンポリマーとして使用する。しかしながら、非直線状シロキサンポリマーも、硬化性シロキサンポリマーおよび／またはシロキサングラフト配位子として使用してもよい。さらに、シロキサンが硬化するので、一般的には波長コンバータは固体波長コンバータ（固体ポリマー波長コンバータ）であろう。それにもかかわらず、態様において、波長コンバータはフレキシブルであり得る。
【００２９】
上記のとおり、シロキサングラフト配位子は、ｘ１個のＳｉ骨格要素を有するシロキサングラフト配位子を含み；特にグラフト配位子は、（ｘ１個のＳｉ骨格要素を有する）シロキサングラフト配位子である。用語「グラフト配位子」は、例えば量子ドットなどの波長コンバータナノ粒子（これらの粒子をさらに以下で説明する）の表面に配位するか、または波長コンバータナノ粒子の表面に結合する配位子を指す。グラフト配位子は、例えば当該技術分野において知られており、例えば特許文献５、６および７などに記載されている。グラフト配位子は、しばしばまたキャッピング配位子として示される。
【００３０】
グラフト配位子はシロキサン分子を含み、それらは一般的には広く知られた側基を有するが、グラフト官能性を有する少なくとも１つの基、特には少なくとも１つの側基をまた有する。グラフト官能性を有する（側）基は、アミンおよびカルボキシレートからなる群から選択されてもよい。例えば、アミンはそれぞれ、−ＮＨ２またはＣＯＯＨであり得るが、また−Ｒ−ＮＨ２またはＲ−ＣＯＯＨであってもよく、式中、Ｒは、好ましくは２０個未満の炭素原子を含む炭化水素である。しかしながら、グラフト官能性を有する（側）基はまた、ホスフィン、ホスフィンオキシド、ホスフェート、チオール（および態様において２つまたは３つ以上のそれらの組み合わせ）などを含んでもよい。よって、グラフト配位子は、シロキサン分子であり、それらは一般的には広く知られた（側）基を有するが、アミン、カルボキシレート、ホスフィン、ホスフィンオキシド、ホスフェート、チオール、なおより特にはアミン、カルボキシレート、ホスフィン、ホスフィンオキシド、およびホスフフェートからなる群から選択されるグラフト官能性を有する少なくとも１つの（側）基をまた有する。態様において、配位子は、グラフト官能性を有する複数の（側）基を含んでもよく、それらは異なるタイプのかかる（側）基を含んでもよい（またはそれらは全て同一であってもよい）。Ｓｉ骨格要素はまた、グラフト官能性を有する２つ（または３つ以上）の（側）基を含んでもよい。句「グラフト官能性を有する側基」は、本願において記載するとおり、ルミネセントナノ粒子にグラフトする能力を有する（末端基ではなく）側基を指す。したがって、グラフト官能性を有する（側）基は、シロキサンにそのグラフト能（これによりグラフト配位子官能性）を提供する。任意にグラフト官能性を有する１つまたは２つ以上の基のうちの１つまたは２つ以上はまた終端基（または末端基）であってもよいが、かかるグラフト官能性を有する１つまたは２つ以上の基は、好ましくは側基である（以下も参照）。よって、特に側基は、非末端Ｓｉ骨格要素の（側）基である（以下も参照）。したがって、言い換えると、グラフト配位子は、特に、少なくともグラフト官能性を有する非末端官能基を含む。
【００３１】
アミンを、ルミネセントナノ粒子の外側表面へアミンとしてグラフトしてもよく；カルボキシレートを、ルミネセントナノ粒子へカルボキシレートとしてグラフトしてもよい。特に官能基は、終端基としてではなく側基として配置されなければならないと考えられる。よって特に、グラフト配位子は、アミン、カルボキシレート、ホスフィン、ホスフィンオキシド、ホスフェート、およびチオールからなる群からなる群から選択される基を含まない終端基を有するシロキサン分子を含み；すなわち、（実質的に）グラフト官能性を有する終端基を有しない。シロキサングラフト配位子は、特に、本願において示される半導体量子ドットのためのグラフト官能性を有する（側）基を有し、特に本願において示されるのは、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ、ＧａＮ、ＧａＰ、ＧａＡｓ、ＡｌＮ、ＡｌＰ、ＡｌＡｓ、ＩｎＮ、ＩｎＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、およびＩｎＡｌＰＡｓナノ粒子、なおより特にはスルフィド、テルリドおよびセレニドである。
【００３２】
グラフト官能性を有する（側）基を、グラフト配位子のシロキサン骨格にわたるあらゆる所に配置してもよい。ｘ１個のシリコン骨格単位を有する直線状シロキサンを想定すると、特にグラフト官能性を有する１つ（または２つ以上）の（側）基が骨格長の２０〜８０％で見つかる。５０個のＳｉ骨格要素を含む骨格の例を想定すると、特にグラフト官能性を有する（側）基が、１０番目のＳｉまたは４０番目のＳｉまたはその間で見つかる（１番目および５０番目は終端基である）。
【００３３】
上記のとおり、例えばアミンおよびカルボキシレート、または例えばホスフィン、ホスフィンオキシド、ホスフェート、チオールなどのその他からなる群から選択されるものなどのグラフト官能性を有する１つより多い（側）基が任意に存在し得るが、少なくとも１つのかかる（側）基が存在する。グラフト官能性を有するかかる（側）基の数は、シロキサングラフト配位子の鎖長に依存し得るが、特にその数は１０を超えず、特には４を超えず、例えば１〜２などである。よって特に、各シロキサングラフト配位子の１０個までを超えない（末端Ｓｉ骨格要素ではない）Ｓｉ骨格要素は、グラフト官能性を有する（側）基を含む。各シロキサングラフト配位子の１０個までを超えない（末端Ｓｉ骨格要素ではない）Ｓｉ骨格要素は、アミン含有側基、カルボキシレート含有（側）基、ホスフィン含有（側）基、ホスフィンオキシド含有（側）基、ホスフェート含有（側）基、およびチオール含有（側）基からなる群から選択される、（グラフト官能性を有する）（側）基を含む。グラフト官能性を有する１つより多い側基が存在する場合には、特にグラフト官能性を有する（側）基のパーセンテージは、（全てのＲ１およびＲ骨格側基の中で、５％を超えずにかかる官能基を含む）５モル％以下であり、なおより特にはグラフト官能性を有する（側）基のパーセンテージは、２．５モル％以下である。よって、例えば２２個のＳｉ骨格要素（これにより、２個の末端Ｓｉ骨格要素を含む）などを想定する場合には、４０個の（側）基が利用可能であり；それらの５％がグラフト官能性を有する場合には、これは２個までの（側）基がグラフト官能性を有することを示唆するであろうし；例えばメチル、フェニルなどのその他のものはグラフト官能性を有しないであろう。
【００３４】
用語「グラフト配位子」または「シロキサングラフト配位子」はまた、複数の異なるタイプのシロキサングラフト配位子を指すことに留意しなければならない。態様において、これらのシロキサングラフト配位子は実質的に同一である。しかしながら、別の態様において、シロキサングラフト配位子は、例えばカルボキシレートおよびホスフェートなどの複数の異なるシロキサングラフト配位子を含んでもよい。例えば、それらは鎖長（ｘ１（以下を参照））が異なっていてもよく、および／またはそれらは側基が異なっていてもよく、および／またはそれらはグラフト官能性を有する側基が異なっていてもよく、および／またはグラフト官能性を有する側基の数が異なっていてもよく、および／またはグラフト官能性を有する側基の位置が異なっていてもよい（および／または終端基のタイプが異なる）。例えば、シロキサングラフト配位子は、複数のシロキサンポリマーを含んでもよく、それぞれは１つのみの（アミン）側基を有するが、ここで、（アミン）側基の位置はシロキサンポリマーにわたってランダムに分布している。用語「キャッピング配位子」または「キャッピング要素」はまた、複数の異なるキャッピング配位子を指す。よって、用語「キャッピング配位子」を使用して、（外側層に結合した）少なくとも１つのタイプのキャッピング配位子が存在することを示す。上記の分野から知られるとおり、無機キャッピング剤は、離散種、直線状または分岐状鎖、または２次元シートであり得る。イオン性無機キャッピング剤は一般にカチオンおよびアニオンの対である塩を指し、具体的に無機キャッピング剤と称される塩の一部は、有機キャッピング剤と置き換わるイオンであり、ナノ粒子をキャッピングする。しばしば、無機イオンは、有機官能性を有するイオンと対をなし；有機キャッピング剤と置き換わらない対となったイオンは、本願において対イオンと称される。対イオンは、無機キャッピングされたナノ材料と同様に、無機キャッピング剤の溶解性および反応性に影響を及ぼすことができるが、種々の広範な対イオンにより、それらの容易な置き換えおよび所望の特性のバランスを可能にする。用語「配位子」の代わりに、本願においては、用語「キャッピング剤」または「キャッピング配位子」または「配位する配位子」を用いる。上記のとおり、有機キャッピング剤を有機溶媒中でＱＤを安定化させるのに適用してもよい。無機キャッピング配位子はまた、本願において、「配位するイオン」または「グラフト」または「グラフト配位子」と定義されてもよい。
【００３５】
本願において参照により組み込まれる、例えば特許文献２および３などに記載されるとおり、シロキサンキャッピング配位子を、交換プロセスにおいてナノ粒子に提供してもよい。かかる交換プロセスにおいて、商業的に入手可能なナノ粒子上の有機配位子は、シロキサン配位子により置き換えられる。よって、なおさらなる側面において、本発明はまた、本願において定義するとおり、ルミネセント材料の製造のための方法を提供し、前記方法は、以下：
（ｉ）末端カルボン酸基を含む少なくとも１つのキャッピング基を含む、シロキサンポリマーを含むシロキサンポリマーキャッピング配位子を提供するステップであって、ここで、キャッピング基は、合計で少なくとも６つの炭素原子を含むステップ；
（ｉｉ）波長コンバータナノ粒子に結合する、有機キャッピング配位子を有する波長コンバータナノ粒子を提供するステップ；
（ｉｉｉ）添付の特許請求の範囲においてさらに定義されるとおり、交換プロセスにおいて、有機キャッピング配位子をシロキサンポリマーキャッピング配位子に交換して、ルミネセント材料を提供するステップ、
を含む。
【００３６】
シロキサンキャッピング配位子は特に、キャッピング基により、それらのキャッピングまたはグラフト官能性を有する。このキャッピング基には、酸性基またはカルボキシレート基が含まれる。プロトンの脱離により、（それぞれの配位子上の）カルボキシレート基の合計数の一部が負に帯電し得るので、特に水性媒体中で、カルボキシレート基の一部は、ナノ粒子に、特にかかるナノ粒子の表面でナノ粒子のカチオンに配位し得る。よって、キャッピング配位子はナノ粒子に結合する。
【００３７】
特に、シロキサンポリマーは直線状ポリマーである。また、キャッピング基は特に直線状基である。キャッピング基には、例えばＮなどの１つまたは２つ以上のヘテロ原子が含まれてもよい。キャッピング基は、特に末端カルボキシレート基を含むが、例えば１つまたは２つ以上のＯ、Ｎ、Ｆ、Ｂｒ、Ｉなどの他の非水素基をまた、さらに任意に含んでもよい。上記のとおり、キャッピング基は、少なくとも６つの炭素原子を含み、すなわち、特に単一の直線状鎖中に６つの炭素原子を含み、任意に１つまたは２つ以上のヘテロ原子を途中に有する。例えば３つまたは４つの炭素原子などの少なくとも２つの炭素原子の、特に直線状鎖中の特にキャッピング基中の少なくとも６つの炭素原子の長さにより、シロキサンポリマーマトリクス中でのかかる（配位子キャッピングされた）粒子の埋め込みがかなり促進され、実質的に例えば−ＮＨ２官能基などを有するシロキサンポリマー系のキャッピング剤により、さらに促進されると考えられる。さらにまた、炭素の数が６未満である場合には、シリコーンマトリクス中のナノ粒子の良好な分布はあまり容易ではないと考えられる。さらに、特には１２個以下の炭素原子が（キャッピング基の直線状鎖中で）利用可能である。
【００３８】
シロキサン上のアミン官能基を、例えばカルボン酸などの２，５−ジオキソピロリジン−１−イルで官能化された基での反応により伸長する場合には、特に、シリコーン中でのコロイド状の安定な分散体が得られるという、すなわち、凝結なしでシリコーンと混和可能であるという意味での良好な結果が得られる。アミン官能基は、一般的にはＳｉ原子において直接シロキサン鎖に配置されず、例えば鎖中の１つまたは２つ以上の炭素原子および任意にさらなるヘテロ原子などにより離れて配置されている。特に、アミン基は、−（ＣＨ２）ａ−ＮＨを含み、ａ≧０であり、例えば１〜５、１〜３などの範囲などである。特定の態様において、キャッピング基は、−（ＣＨ２）ａ−ＮＨ−ＣＯ−（ＣＨ２）ｘ−ＣＯＯＨを含み、式中、ａ≧１であり（特に少なくとも３などの、少なくとも２であり）、４≦ｘ≦６であり、ａ＋ｘ≧４である。４、５、または６などのｘ≧４である。さらに、上記のとおり、キャッピング基は、特にキャッピング側基である。よって、特にアミン官能基はまた側基であり、末端Ｓｉ上に位置しない。特に数個のみの、特に１つのみであるが、１つより多いかかるアミン基が利用可能であり得ることに留意しなければならない。さらに、また上記のとおり、波長コンバータナノ粒子は、特に量子ドットを含んでもよい。異なるキャッピング配位子の組み合わせ、または実質的に同一のキャッピング配位子であるが、異なるキャッピング基をまた適用してもよい。ａにより定義される第１スペーサーの長さおよびｘにより定義される第２スペーサーの長さを、互いに独立して選択してもよい。ａについての値は、特に例えば３または４以上などの、少なくとも２である。ｘについての値は、４≦ｘ≦６である。しかしながら、任意にヘテロ原子を有しないカルボン酸をまた適用してもよい。Ｓｉおよびカルボキシル基（Ｃ（Ｏ）ＯＨ）間の（ＣＨ２）基の数は特に少なくとも１であり、なおより特には少なくとも２であり、例えば少なくとも３、４または５以上であってもよい。カルボン酸を含むキャッピング基は、ナノ粒子に配位し得る。一般的には、カルボン酸は次いで脱プロトン状態となり、それにより、Ｃ（Ｏ）Ｏ−基が、例えばナノ粒子表面で１つまたは２つ以上のカチオンなどに結合することができる。
【００３９】
安定性（劣化速度）の観点からも良好な結果が得られた、なおさらなる特定の態様において、キャッピング基は、−（ＣＨ２）３−ＮＨ−ＣＯ−（ＣＨ２）ｘ−ＣＯＯＨを含み、式中、４≦ｘ≦６である。これらの系により、安定性および分散性の観点から、ｘ＜４よりなお良好な結果が得られた。さらに、シロキサンポリマー（すなわち、配位子シロキサンポリマー）が少なくとも１０ｋｇ／モル、なおより特には１５ｋｇ／モル、さらになおより特には２２ｋｇ／モルのＭｗを有する場合に、最良の結果が得られた。
【００４０】
なおさらなる側面において、本発明はまた、本願において定義されるとおり、式：
（Ｒ１Ｒ２Ｒ３）Ｓｉ−（Ｏ−Ｓｉ（Ｒ４Ｒ５））ｎ−Ｒ６
式中：
Ｒ１、Ｒ２、Ｒ３、Ｒ６は、独立して、Ｈ、ＯＨ、メチル、フェニルおよびＲ７からなる群から選択され、
Ｒ４、Ｒ５は、独立して、メチル、フェニルおよびＲ７からなる群から選択され、ｎ≧１であり、
Ｒ７は、−（ＣＨ２）ａ−ＮＨ２を含み、式中、特にａ≧１であり（例えば特に、少なくとも２であり、なおより特には少なくとも３であるなど）；
シロキサンポリマー中の基Ｒ７の合計数は、特に≧１および≦２ｎの範囲から選択され、シロキサンポリマー当たりのアミン基は合計１０以下である；
を有するシロキサンポリマーを、式：
【化１】
0006609618.tif 000002
式中、ｘ≧１である、
を有する分子６ｂ−ｄと反応させることを含む、シロキサンポリマーキャッピング配位子の製造のための方法を提供する。
【００４１】
かかる方法は、本発明の一部でもある、シロキサンポリマーキャッピング配位子自体を提供してもよい。よって、本発明はまた、上記で定義された方法で得られ得る、かかるキャッピング配位子を提供する。本発明はまた、さらなる側面において、末端カルボン酸基を含む、少なくとも１つのキャッピング基Ｒ８を含むシロキサンポリマーキャッピング配位子を提供し、ここで、キャッピング基は、合計で少なくとも６つの炭素原子を含み、シロキサンポリマーキャッピング配位子は、以下の式：
（Ｒ１Ｒ２Ｒ３）Ｓｉ−（Ｏ−Ｓｉ（Ｒ４Ｒ５））ｎ−Ｒ６
式中：
Ｒ１、Ｒ２、Ｒ３、Ｒ６は、独立して、Ｈ、ＯＨ、メチル、フェニルおよびＲ８からなる群から選択され、
Ｒ４、Ｒ５は、独立して、メチル、フェニルおよびＲ８からなる群から選択され、ｎ≧１であり、
Ｒ８は、−（ＣＨ２）３−ＮＨ−ＣＯ−（ＣＨ２）ｘ−ＣＯＯＨを含み、式中、４≦ｘ≦６であり、
シロキサンポリマーキャッピング配位子中のキャッピング基Ｒ８の合計数は、≧１および≦２ｎの範囲から選択され、シロキサンポリマーキャッピング配位子当たり合計１０個以下のキャッピング基である、
を有する。
【００４２】
特に、Ｒ１、Ｒ２、Ｒ３は、独立して、Ｈ、ＯＨ、メチル、およびフェニルからなる群から選択される。Ｒ６＝Ｒ８である場合には、配位子は、末端キャッピング基を含む。基Ｒ４、Ｒ５は、独立して、メチル、フェニルおよびＲ８からなる群から選択される。Ｒ６に最も近いＳｉ原子が、例えばＨ、またはＯＨまたはメチルまたはフェニルなどであるＲ８およびＲ６である、Ｒ４および／またはＲ５を含む（a  R4  and／or  R5  being  R8，and  R6  being  e.g.  H，or  OH  or  methyl  or  phenyl，etc）場合には、かかる態様においてはまた、キャッピング配位子は、末端キャッピング基を含むことに留意しなければならない。上記のとおり、非末端キャッピング基は、驚くべきことに、分散性および凝集防止の観点から、良好な結果を提供すると考えられる。
【００４３】
よって、本願において、特にキャッピング基は、シロキサン鎖への側基であり、すなわち、非末端Ｓｉ原子に化学結合している。よって、キャッピング基は、態様において、（シロキサンポリマーへの）キャッピング側基としても示されてよい。よって、特にキャッピング基を有するシロキサンポリマーは、キャッピング配位子（官能性）を提供する。
【００４４】
上記のとおり、特に配位子のシロキサンポリマーは、少なくとも２２ｋｇ／モルのＭｗを有するので、一般的にはｎは、（実質的に）１より大きく、例えば少なくとも２０、少なくとも６０などであり、６０〜６００などの範囲であろう。かかる態様において、ｎ個のＲ４基およびｎ個のＲ５基が存在する。特に、例えば１〜４などのその限定された数のみがＲ８を含むであろう。実質的に、全ての（他の）Ｒ４およびＲ５基は、独立して、メチルおよびフェニルから選択されるであろう。理解の目的のために、ｎ＝３を例にした以下の例を提供する。
（Ｒ１Ｒ２Ｒ３）Ｓｉ−Ｏ−Ｓｉ（Ｒ４Ｒ８）−Ｏ−Ｓｉ（Ｒ４Ｒ５）−Ｏ−Ｓｉ（Ｒ４Ｒ５）−Ｒ６
【００４５】
かかる分子において、全てのＲ４およびＲ５は、独立して、メチルおよびフェニルから選択されてもよく、Ｒ６のみが、Ｈ、ＯＨ、メチルおよびフェニルから選択されてもよく、１つのＳｉ骨格原子（すなわち、非末端Ｓｉ原子）のみが、末端カルボキシレートを有するＲ８基を含む（すなわち、全てのＲ４およびＲ４のうちの１つは、Ｒ８であるように選択される）。
【００４６】
よって、各Ｒ１は、他のＲ２、Ｒ３、Ｒ４、Ｒ５およびＲ６とは独立して選択されてもよく；同様に、各Ｒ２は、他のＲ１、Ｒ３、Ｒ４、Ｒ５およびＲ６などとは独立して選択されてもよい。さらに、各Ｒ４およびＲ５は、独立して、ｎ個のＳｉ骨格要素のそれぞれについて選択されてもよい。一般的には、Ｒ４およびＲ４のほとんどは（most  of  R4  and  R4）、独立して、メチルおよびフェニルの中からｎ個のＳｉ骨格要素のそれぞれについて選択され、Ｓｉ骨格要素のいくつか、特には１つのみが、Ｒ８を担持する。しかしながら、１つより多いＲ８基が存在する場合には、Ｒ８基のそれぞれは、独立して、Ｒ８の本願において示された態様から選択されてもよい。
【００４７】
Ｒ７基は、Ｒ８基に変換され得る。よって、本願において示される、シロキサン配位子中のＲ８基の数および位置についての態様はまた、それぞれＲ７基の数および位置に関し、またその逆でもある。
【００４８】
ナノ粒子は、波長コンバータナノ粒子であり、それらは、ＵＶおよび／または青色光による励起の際に、スペクトルの可視部の少なくとも一部においてルミネセンスを提供するように特に構成される。よって、これらの粒子はまた、本願において、波長コンバータナノ粒子として示され、そのＱＤ（量子ドット）は特定の態様である。かかる波長コンバータナノ粒子は、（例えば硬化したシロキサンポリマーのマトリクス中に埋め込まれたなどの場合には）高い量子収量および安定性を有するルミネセンスを示し得る。さらに、波長コンバータは、比較的温度および／または光化学的に安定であり、および／または透明であり得る。さらに、このプロセスにより、ナノ粒子は、実質的な凝集の欠点なく比較的一様な方法でポリマー中に分散され得る。
【００４９】
よって、波長コンバータナノ粒子を使用して、例えばシロキサンポリマー含有体などの物体中に含めてもよい。よって、さらなる側面において、本発明は、波長コンバータナノ粒子に結合したシロキサンポリマーキャッピング配位子を有する、中に埋め込まれた波長コンバータナノ粒子を有するシロキサンポリマーマトリクスを含む波長コンバータを提供し、ここで、添付の特許請求の範囲においてさらに定義されるとおり、シロキサンポリマーキャッピング配位子は、末端カルボン酸基を含む少なくとも１つのキャッピング基を含むシロキサンポリマーを含み、キャッピング基は、合計で少なくとも６つの炭素原子を含み、シロキサンポリマーマトリクスは、（ｉ）マトリクスであるシロキサンポリマーおよび（ｉｉ）マトリクスであるシロキサンポリマーおよびキャッピング配位子シロキサンポリマーの１つまたは２つ以上の間の架橋を有する、マトリクスであるシロキサンポリマーを含む。
【００５０】
ルミネセント材料は、特にシリコーンマトリクス中に埋め込まれてもよいが、本発明はかかる波長コンバータに限定されない。
ルミネセント材料に関して上記と同様の態様をまた、埋め込まれたＱＤに適用する。よって、態様において、キャッピング基は、−（ＣＨ２）３−ＮＨ−ＣＯ−（ＣＨ２）ｘ−ＣＯＯＨを含み、式中、４≦ｘ≦６であり、キャッピング基はキャッピング側基を含み、シロキサンポリマーは、少なくとも２２ｋｇ／モルのＭｗを有する。
マトリクス中で、特にシリコーンマトリクス中で、キャッピング配位子を有するナノ粒子を実装する数多くの方法が存在する。
【００５１】
第１の態様において、本発明はまた、中に埋め込まれた光コンバータナノ粒子（本願においてはまた、「ナノ粒子」とも示される）を有するシロキサンポリマーマトリクスを含む光コンバータの製造のためのプロセスを提供し、前記プロセスは、以下：
（ａ）（ｉ）グラフト配位子でグラフトされた外側表面を有する光コンバータナノ粒子、および（ｉｉ）硬化性シロキサンポリマーを混合するステップ、および
（ｂ）硬化性シロキサンポリマーを硬化させて、それにより、光コンバータを製造するステップを含み；
−  上記で定義されたとおり、ここで、グラフト配位子は、ｘ１個のＳｉ骨格要素を有するシロキサンを含み、ここで、各シロキサングラフト配位子の少なくとも１つのＳｉ骨格要素は、グラフト官能性を有する側基を含み；
−  ここで、硬化性シロキサンポリマーは、ｙ１個のＳｉ骨格要素を有し；
−  式中、特にｘ１は少なくとも２０であり、例えば特に４０などであり、なおより特には少なくとも５０であり、ｙ１は特に少なくとも２であり、例えば少なくとも７などであり、少なくとも１０であり、特にｘ１／ｙ１≧０．８であり、例えばｘ１／ｙ１≧０．９５などであり、例えば＞１などであり、少なくとも≧１．２である。
【００５２】
かかるプロセスは、本願において参照により組み込まれる特許文献３に記載されている。よって、波長コンバータの態様において、キャッピング配位子は、ｘ１個のＳｉ骨格要素を有するシロキサンキャッピング配位子を含み、マトリクスであるシロキサンポリマーは、ｙ１個のＳｉ骨格要素を有し、ｘ１は、少なくとも２０であり、ｙ１は、少なくとも２であり、ｘ１／ｙ１≧０．８である（さらに具体的な態様については上記および／または特許文献３も参照）。
【００５３】
まず短鎖（硬化性）シロキサンポリマー中にグラフトされたナノ粒子を分散させて、次いで長鎖（long  change）硬化性シロキサンポリマーと組み合わせることにより、ナノ粒子の良好な照明特性および良好な分布を有する波長コンバータを得られ得ると考えられる。よって、第２の態様において、本発明は、中に埋め込まれた波長コンバータナノ粒子（本願においてはまた、「ナノ粒子」とも示される）を有するシロキサンポリマーマトリクスを含む波長コンバータの製造のためのプロセスを提供し、前記プロセスは：（ａ）（ｉ１）短鎖シロキサンポリマー（「Ｓポリマー」）、および（ｉ２）シロキサングラフト配位子でグラフトされた外側表面を有する波長コンバータナノ粒子（「Ｘポリマー」）を含む第１液、および（ｉｉ）硬化性シロキサンポリマー（「Ｙポリマー」）を混合するステップ、（ｂ）硬化性シロキサンポリマーを硬化させて、それにより、波長コンバータを製造するステップを含み；ここで、短鎖シロキサンポリマーは、ｓ１個のＳｉ骨格要素を有し、ここで、シロキサングラフト配位子は、ｘ１個のＳｉ骨格要素を有するシロキサングラフト配位子を含み、ここで、各シロキサングラフト配位子の少なくとも１つのＳｉ骨格要素は、グラフト官能性を有する基を含み；ここで、硬化性シロキサンポリマーは、ｙ１個のＳｉ骨格要素を有し；式中、ｘ１／ｓ１≧０．８であり、例えばｘ１／ｓ１≧０．９５などであり、例えば＞１などであり、少なくとも≧１．２であり、例えば少なくとも＞２などであり、ｓ１＜ｙ１であり、例えばｓ１／ｙ１＜０．２５などであり、特定の態様において、ｘ１＜ｙ１である。
【００５４】
かかるプロセスは、本願において参照により組み込まれる特許文献２に記載されている。よって、本発明はまた、本願において定義されるとおりの波長コンバータの態様を提供し、ここで、キャッピング配位子は、ｘ１個のＳｉ骨格要素を有するシロキサンキャッピング配位子を含み、シロキサンポリマーマトリクスは、第１タイプのシロキサンポリマーおよび第２タイプのシロキサンポリマーを含み、第２タイプのシロキサンポリマーの少なくとも一部は架橋され、第１タイプのシロキサンポリマーは、ｓ１個のＳｉ骨格要素を有する短鎖シロキサンポリマーを含み、第２タイプのシロキサンポリマーは、ｙ１個のＳｉ骨格要素を有するシロキサンポリマーを含み、式中、ｘ１／ｓ１≧０．８であり、ｓ１＜ｙ１であり、ｘ１＜ｙ１である（さらに具体的な態様については上記および／または特許文献２も参照）。
【００５５】
本願において記載されるプロセスにより得られ得る、かかる波長コンバータは、（硬化したシロキサンポリマーのマトリクス中に埋め込まれた場合には）高い量子収量および安定性を有するルミネセンスを示し得る。さらに、波長コンバータは、比較的温度および／または光化学的に安定であり、および／または透明であり得る。さらに、このプロセスにより、ナノ粒子は、実質的な凝集の欠点なしで比較的一様な方法でポリマー中に分散され得る。上記のとおり、特に波長コンバータナノ粒子は、量子ドットを含む。
【００５６】
特に、硬化した（硬化性）シロキサンポリマーのマトリクスは、３８０〜７５０ｎｍの範囲から選択される波長を有する光に対して透過性である。例えば、硬化した（硬化性）シロキサンポリマーのマトリクスは、青色、および／または緑色、および／または赤色光に対して透過性であり得る。特に、硬化した（硬化性）シロキサンポリマーのマトリクスは、少なくとも４２０〜６８０ｎｍの範囲全体について透過性である。特に、硬化した（硬化性）シロキサンポリマーのマトリクスは、照明ユニットの光源により生成され（以下も参照）、可視波長範囲から選択される波長を有する光に対して、５０〜１００％の範囲の、特に７０〜１００％の範囲の光透過性を有する。このように、硬化した（硬化性）シロキサンポリマーのマトリクスは、照明ユニットからの可視光に対して透過性である。透過性または光透過性を、材料に対する第１強度を有する特定の波長の光を提供し、材料を透過した後で測定されたその波長の光の強度を材料に対するその特定の波長で提供された光の第１強度に関連付けることにより決定することができる（化学および物理のＣＲＣハンドブックのＥ−２０８およびＥ−４０６、第６９版、１０８８〜１９８９も参照）。光コンバータは、透明でも半透明であってもよいが、特には透明であり得る。特に、光コンバータは実質的に透明であり、および／または実質的に光を散乱させない。光コンバータが透明である場合には、光源の光は、光コンバータにより完全に吸収されないことがある。特に青色光を使用する場合には、青色光を使用して光コンバータナノ粒子を励起してもよく、青色光を使用して（白色光中で）青色構成成分を提供してもよいので、これは関心の対象であり得る。よって、特に、光コンバータナノ粒子に対して実質的に透過性のマトリクス（またはホスト）を提供する硬化性シロキサンポリマーを適用する。
【００５７】
これらの波長コンバータを照明デバイスに十分に使用し得るので、本発明は、なおさらなる側面において、光源光（すなわち、光源からの光）を生成するように構成された光源を含む照明デバイスを提供し、これは、（ｉ）本願において定義されるとおりのルミネセント材料、（ｉｉ）本願において定義されるとおりの方法で得られ得るルミネセント材料、および（ｉｉｉ）光源光の少なくとも一部を可視コンバータ光に変換するように構成された、本願において定義されるとおりの波長コンバータ、の１つまたは２つ以上である。なおさらなる側面において、本発明はまた、１つまたは２つ以上のバックライトユニットを含む液晶ディスプレイデバイスを提供し、ここで、１つまたは２つ以上のバックライトユニットは、本願において定義されるとおりの１つまたは２つ以上の照明デバイスを含む。
【００５８】
用語「上流」および「下流」は、光生成手段（本願においては特に第１光源）からの光の伝播に対する、アイテムまたは特徴の配置に関し、ここで、光生成手段からの光のビーム中での第１位置に対して、光生成手段へより近い光のビーム中の第２位置は「上流」であり、光生成手段からさらに離れた光のビーム中の第３位置は「下流」である。
【００５９】
照明デバイスは、例えばオフィス照明システム、世帯用途システム、店舗照明システム、家庭照明システム、アクセント照明システム、スポット照明システム、劇場照明システム、ファイバオプティクス用途システム、プロジェクションシステム、自己点灯ディスプレイシステム、ピクセル化（pixelated）ディスプレイシステム、セグメント化ディスプレイシステム、警告表示システム、医療用照明用途システム、指示標識システム、装飾照明システム、ポータブルシステム、自動車用途、温室照明システム、園芸用照明、またはＬＣＤバックライトなどの一部であってもよく、または上記において適用してもよい。
【００６０】
上記のとおり、照明ユニットを、ＬＣＤディスプレイデバイス中のバックライトユニットとして使用してもよい。よって、本発明はまた、本願において定義されるとおりの、バックライトユニットとして構成された照明ユニットを含むＬＣＤディスプレイデバイスを提供する。本発明はまた、さらなる側面において、バックライトユニットを含む液晶ディスプレイデバイスを提供し、ここで、バックライトユニットは、本願において定義されるとおりの１つまたは２つ以上の照明デバイスを含む。
【００６１】
好ましくは、光源は、動作の間、少なくとも２００〜４９０ｎｍの範囲から選択される波長の光を（光源光を）放射する光源であり、特には、動作の間、少なくとも４００〜４９０ｎｍの範囲、なおより特には、４４０〜４９０ｎｍの範囲から選択される波長の光を放射する光源である。この光を波長コンバータナノ粒子により部分的に使用してもよい（さらに以下も参照）。よって、特定の態様において、光源は、青色光を生成するように構成される。
【００６２】
特定の態様において、光源は、（例えばＬＥＤまたはレーザダイオードなどの）固体状態ＬＥＤ光源を含む。
用語「光源」はまた、例えば２〜２０個の（固体状態）ＬＥＤ光源などの複数の光源を指してもよい。よって、用語ＬＥＤはまた、複数のＬＥＤを指してもよい。
【００６３】
本願における用語白色光は、当業者に既知である。特に約２７００Ｋおよび６５００Ｋの範囲の一般照明に対し、および特に約７０００Ｋおよび２００００Ｋの範囲のバックライトの目的に対し、特にＢＢＬ（黒体軌跡）からの約１５ＳＤＣＭ（カラーマッチング標準偏差）内で、特にＢＢＬからの約１０ＳＤＣＭ内で、なおより特にはＢＢＬからの約５ＳＤＣＭ内で、特に、約２０００〜２００００Ｋの、特には２７００〜２００００Ｋの相関色温度（ＣＣＴ）を有する光を指す。
【００６４】
態様において、光源はまた、例えば直接蛍光体変換されたＬＥＤ（direct  phosphor  converted  LED）（例えば１００００Ｋを得るための蛍光体の薄層を有する青色光発光ダイオード）などの、約５０００〜２００００Ｋの相関色温度（ＣＣＴ）を有する光源光を提供してもよい。よって、特定の態様において、光源は、５０００〜２００００Ｋの範囲の、より特には６０００〜２００００Ｋの範囲の、例えば８０００〜２００００Ｋなどの相関色温度を有する光源光を提供するように構成される。相対的に高い色温度の利点は、光源光中に相対的に高い青色構成成分が存在し得ることであり得る。
【００６５】
用語「バイオレット光」または「バイオレット発光」は特に、約３８０〜４４０ｎｍの範囲の波長を有する光を指す。用語「青色光」または「青色発光」は特に、（いくらかのバイオレットおよびシアン色を含む）約４４０〜４９０ｎｍの範囲の波長を有する光を指す。用語「緑色光」または「緑色発光」は特に、約４９０〜５６０ｎｍの範囲の波長を有する光を指す。用語「黄色光」または「黄色発光」は特に、約５４０〜５７０ｎｍの範囲の波長を有する光を指す。用語「オレンジ色光」または「オレンジ色発光」は特に、約５７０〜６００の範囲の波長を有する光を指す。用語「赤色光」または「赤色発光」は特に、約６００〜７５０ｎｍの範囲の波長を有する光を指す。用語「ピンク色光」または「ピンク色発光」は、青色および赤色構成成分を有する光を指す。用語「可視」、「可視光」または「可視発光」は、約３８０〜７５０ｎｍの範囲の波長を有する光を指す。
【００６６】
本願において、例えば「実質的に全ての光」における、または「実質的に・・・からなる」における用語「実質的に」は、当業者により理解されるであろう。用語「実質的に」はまた、「全体的に」、「完全に」、「全て」などを有する態様を含んでもよい。よって、態様において、形容的な「実質的に」をまた除いてもよい。適用可能である場合には、用語「実質的に」はまた、１００％を含み、例えば９５％以上などを、特には９９％以上を、なおより特には９９．５％以上などの、９０％以上を指してもよい。用語「含む（comprise）」にはまた、用語「含む（comprise）」が「からなる（consist  of）」を意味する態様が含まれる。用語「および／または」は特には、「および／または」の前後で言及されたアイテムの１つまたは２つ以上を指す。例えば、句「アイテム１および／またはアイテム２」および同様の句は、アイテム１およびアイテム２の１つまたは２つ以上を指してもよい。用語「含む（comprising）」はまた、態様において、「からなる（consisting  of）」を指してもよいが、別の態様においてはまた、「少なくとも定義された種および任意に１つまたは２つ以上の他の種を含む」ことを指してもよい。
【００６７】
さらに、説明中および特許請求の範囲中の用語  第１、第２、第３などは、類似の要素を区別するために使用され、必ずしも一連のまたは時間的順序を説明のために使用されるものではない。このように使用される用語が、適切な状況下で交換可能であること、および本願において説明される本発明の態様は、本願において説明されるかまたは例示されるもの以外の順序での動作が可能であることが理解されなければならない。
【００６８】
本願におけるデバイスは、とりわけ動作中に説明される。当業者には明らかであろうとおり、本発明は、動作の方法または動作中のデバイスに限定されない。
【００６９】
上記の態様は、本発明を限定するというよりむしろ例示するものであること、および当業者は、多くの代替的態様を添付の特許請求の範囲から逸脱することなく設計することができることに留意しなければならない。特許請求の範囲において、括弧内に配置されたあらゆる参照符号は、特許請求の範囲を限定するものと解釈されてはならない。動詞「含む」およびその語形変化の使用は、特許請求の範囲に記載されたもの以外の要素またはステップの存在を除外するものではない。要素の前の冠詞「ａ」または「ａｎ」は、複数のかかる要素の存在を除外するものではない。本発明を、いくつかの別個の要素を含むハードウエアにより、および好適にプログラムされたコンピュータにより実装してもよい。いくつかの手段を列挙するデバイスクレームにおいて、これらの手段のいくつかを、ハードウエアの１つのおよび同一のアイテムにより具体化してもよい。特定の手段が互いに異なる従属請求項に記載されているという単なる事実は、これらの手段の組み合わせを有利に使用することができないということを示さない。
【００７０】
本発明を、説明中に記載したおよび／または添付の図面に示された特徴付ける特徴（characterizing  feature）の１つまたは２つ以上を含むデバイスに適用する。本発明はさらに、説明中に記載したおよび／または添付の図面に示された特徴付ける特徴の１つまたは２つ以上を含む方法またはプロセスに関する。
【００７１】
追加の利点を提供するために、この特許において検討された種々の側面を組み合わせることができる。さらに、特徴のいくつかは、１つまたは２つ以上の分割出願のための根拠を形成することができる。
【００７２】
図面の簡単な説明
本発明の態様を、添付の概略図を参照して例のみの意味で説明し、図中の対応する参照記号は対応する部分を示し、図面は必ずしもスケール通りではなく、ここで：
【図面の簡単な説明】
【００７３】
【図１】図１ａ〜１ｃは、本発明のデバイスのいくつかの側面を図に描いたものであり；
【図２】図２ａ〜２ｄは、本発明のさらにいくつかの側面を図に描いたものであり；
【図３】図３ａは、いくつかの反応スキームおよび分子を図に描いたものであり；
【図３ｂ】図３ｂは、いくつかの反応スキームおよび分子を図に描いたものであり；
【図３ｃ】図３ｃは、いくつかの反応スキームおよび分子を図に描いたものであり；
【図３ｄ】図３ｄは、いくつかの反応スキームおよび分子を図に描いたものであり；
【図４】図４は、２つの温度における時間（時間（hours））の関数として、化合物３への化合物２ａの変換の変換効率（Ｃ）（単位  ％）を示す。
【００７４】
態様の詳細な説明
図１ａは、光源光１１を生成するように構成された光源１０および光源光１１の少なくとも一部を可視コンバータ光１２１に変換するように構成された波長コンバータ１００を含む照明デバイス１を図に描く。ここで、図としては、１つの光源１０のみが描かれている。しかしながら、１つより多い光源１０が存在してもよい。波長コンバータは、少なくとも部分的に光源１０に向けられた上流側１０１（波長コンバータの外部表面の一部）を有し、（この透過的配置において）光源１０から離れて面した下流側１０２（波長コンバータの外部表面の一部）を有する。波長コンバータ１００は、ポリマーホスト材料１１０中に埋め込まれた波長コンバータナノ粒子１２０を有するポリマーホスト材料１１０を含む。これらは、ドット、ロッド、それらの組み合わせなどであり得る（上記も参照）。波長コンバータナノ粒子１２０は、光源光１１による励起の際に可視コンバータ光（および任意にまた、例えばＩＲ放射などの非可視放射）を生成する。コンバータ光１２１の少なくとも一部は、下流側１０２から照明デバイス光５としてエスケープする。その少なくとも一部が可視である、この照明デバイス光５は、コンバータ光１２１の一部を少なくとも含み、また任意にいくらかの残留する光源光１１を含み得る。特に、光源光は青色光である。光コンバータナノ粒子または波長コンバータナノ粒子１２０を、光源の光の変換の際に白色光を提供するように選択してもよい。代替的にまたは追加で、波長コンバータナノ粒子１２０を、光源の光の変換の際に光を提供するように選択し、この光は光源の光と一緒に白色光を提供する。代替的にまたは追加で、光コンバータナノ粒子または波長コンバータナノ粒子１２０を、別のルミネセント材料と一緒に、光源の光の変換の際に白色光を提供するように選択してもよい。代替的にまたは追加で、波長コンバータナノ粒子１２０を、別のルミネセント材料と一緒に、光源の光の変換の際に光を提供するように選択し、この光は光源の光と一緒に白色光を提供する。他のルミネセント材料はまた、複数のルミネセント材料と称されてもよい。上記のものは例である。図１ａは、動作中の照明デバイスを図に描いたものである。
【００７５】
図１ｂは、波長コンバータ１００が封止された別の態様を図に描いたものである。封止体４００は、波長コンバータを封入し；この封止体は、実質的に周囲から波長コンバータへの酸素（および／またはＨ２Ｏ）トランスポーターを遮断し得る。これは、波長コンバータナノ粒子１２０（およびポリマーホスト）の安定性を追加し得る。波長コンバータ１００および封止体４００の組み合わせはまた、本願において、波長コンバータユニット１１００としても示される。
【００７６】
図１ｃは、ここでは液晶ディスプレイデバイス２中での照明ユニット１の用途の１つを図に描いたものであり、これは、１つまたは２つ以上の照明ユニット１（ここでは１つの照明ユニットが図に描かれている）を含むバックライトユニット２００およびＬＣＤパネル３００を含み、これは、バックライトユニット２００の照明ユニット１００の照明デバイス光５によりバックライトを受けることができる。
【００７７】
例えばルミネセント材料３０がＬＥＤダイ（die）上に塗布されるかまたはＬＥＤダイ上の（シリコーン）コーン（cone）中に埋め込まれているなどの場合には、距離ｄはまたゼロであってもよいが、コンバータ１００は、例えば発光ダイオードなどであってもよい光源１０から非ゼロの距離ｄで特に配置されてもよい。コンバータは、任意に光源光２１の光の少なくとも一部がコンバータを通って貫通することを可能にし得る。このように、コンバータの下流では、コンバータ光１２１および光源光１１の組み合わせが見出される。波長コンバータの光の下流は、照明デバイス光５として示される。距離ｄは、特には、０．１〜１００ｍｍ、特には０．５〜１００ｍｍ、例えば１〜２０ｍｍなどの、特には１〜５０ｍｍ、光源にすぐ近い用途については約１〜３、およびより離れた用途については５〜５０ｍｍの範囲であってもよい。しかしながら、本発明は、ｄ＞０である用途に限定されないことに留意しなければならない。本発明および本願において説明される特定の態様をまた、ｄ＝０である他の態様に適用してもよい。かかる例においては、波長コンバータは、特にＬＥＤダイと物理的に接触するように構成されてもよい。
【００７８】
配位子がグラフトされた半導体系波長コンバータナノ粒子１２０に加え、波長コンバータ１００は任意にまた、例えば、照明ユニット光５の色を変調するために、演色（color  rendering）を増加させるために、色温度を変調するためなどに、他のタイプのルミネセント材料を含んでもよい。
【００７９】
図２ａは、ここでは量子ドット（ＱＤ）である、波長コンバータナノ粒子１２０の例の非限定的な数を図に描いたものである。例の意味で、（ｉ）はさらなる層を有しないドットの形状を有するＱＤ粒子を示す。例えば、これはＣｄＳｅなどであってもよい。シロキサングラフト配位子は、明確性の目的のために示さない（以下を参照）。ＱＤの例（ｉｉ）は、（ＣｄＳｅ）ＺｎＳ（コア）シェルを例の意味で、コアシェル系を図に描いたものである。ＱＤの例（ｉｉｉ）は、例えば（ＣｄＳｅ）ＺｎＳドットインロッド（これはまたコア−シェルＱＤのタイプである）などのドットインロッドＱＤ系を図に描いたものである。波長コンバータナノ粒子は、参照符号１２７で示される外側表面を有する。
【００８０】
図２ｂは、グラフト配位子を有するＱＤを図に描いたものである。見てわかるとおり、この例においては、グラフト官能性を有する側基（基は参照符号１３１で示される）は終端基ではなく；グラフト配位子は、波長コンバータナノ粒子の外側表面１２７に結合している。よって、シロキサングラフト配位子は、（少なくとも）２つの尾部を有してもよい。シロキサングラフト配位子が、１つより多いグラフト官能性を有する側基を有する場合には、他の（より複雑な）構造が見出され得る。挿入図においては拡大図が示され、シリコーン骨格要素の両側の２つの尾部は、波長コンバータナノ粒子の外側表面１２７に結合する、グラフト官能性を有する側基を担持する。グラフト配位子を参照符号１３０で示す。図２ｂにおいては、例の意味で、配位または結合基としてのアミン基が描かれる。しかしながら、本発明においては、結合基はカルボキシレート基（または脱プロトン化されたカルボキシレート基）である。その１つまたは２つ以上の原子は、粒子の表面に配位してもよい。脱プロトン化されたカルボン酸は、負に帯電した系（非局在化した電子）であり、これは粒子の表面でカチオンに配位してもよい。図２ｂは特に、非末端グラフト基を有する単一の配位子が２つの「尾部」を有してもよいことを示すために使用される。
【００８１】
例えば加熱および容器の混合物中の触媒の存在などによる硬化後、硬化した系、すなわち、図２ｃに図で描かれるとおりの光コンバータが得られる。ここでシリコーンを形成する硬化したシロキサンポリマーは、例えばＱＤなどの光コンバータナノ粒子１２０のためのポリマーホスト材料１１０と考えられる（上記も参照）。代替的に、例えば加熱および容器の混合物中の触媒の存在などによる硬化後、硬化した系、すなわち、図２ｄに図で描かれるとおりの波長コンバータが得られる。ここでシリコーンを形成する硬化したシロキサンポリマーは、例えばＱＤなどの波長コンバータナノ粒子１２０のためのポリマーホスト材料１１０と考えられる（上記も参照）。マトリクスのシロキサンポリマーを参照符号３３０で示し、短鎖シロキサンポリマーを参照符号２３０で示す。
【００８２】
上記のとおり、シリコーンとの適合性を有する配位子でこれらのネイティブ配位子を交換することにより、量子ドットをシリコーン材料中で均一に分散させることができる。例においては、市販のシリコーン混合物中で量子ドットを実際に分散させることができた、シリコーン誘導配位子（構造２ａ、図３ａ）が導入された。
【００８３】
少量の酸性側基を含むシリコーンは商業的に入手可能ではなく、調製することは極めて困難であるので、商業的に入手可能な化合物１（ＡＢＣＲ、ＡＢ１０９３７３）を使用して、コハク酸無水物により化合物２ａに変換した。化合物２ａは、硬化後に固体ポリマーを形成する架橋可能なシリコーン中に、量子ドットを分散させることができる配位子であることを示した。残念なことに、化合物２ａは比較的不安定であることが判明した。室温での保管の際、水を形成しながら化合物３へゆっくりと変換された。化合物２ａを量子ドット上での配位子交換のために１００℃で使用した場合には、迅速に化合物３へ変換される。化合物３は、量子ドットを分散させるための安定化特性を有しなかった。これは、ポリマー層の形成後であっても、量子ドットは、色変換層の寿命に影響を与える、潜在的に不安定な環境下にあることを意味する。さらに、化合物２ａにより安定化された量子ドットおよびシリコーンプレポリマーの混合物は、量子ドットがしばらくの間なお分離されていた（これを、フロキュレーション（flocculation）という）という意味では、比較的不安定であることが判明した。このフロキュレーションプロセスは、特に（枯渇効果による）比較的高い粘度により、よって、高分子量シリコーン材料により生じた。
【００８４】
化合物２ａが化合物２ｂ〜２ｄにより置き換えられた場合には（図３ｂを参照）、図３ａにおける化合物２ａについて観察された分解を示さない安定な材料が得られることが見出された。シロキサンポリマー上の側鎖は、本願においてキャッピング基として示される。この基、特にそのカルボキシレート末端基の存在により、キャッピング配位子はナノ粒子または量子ドットに配位（結合）し得る。図３ｃは、例えば当業者によりどのように化合物２ｄが作製されるかを示す。残念なことに、５ｄからの遊離酸２ｄの形成は、トリフルオロ酢酸による反応の間にシロキサン鎖の分解に見舞われ、その結果、比較的低分子量を有する材料をもたらす（ｎの値の減少）。しかしながら、このようにして得られた材料は、溶媒中で極めて良好に量子ドットを分散させることができ、固体マトリクスを作製するのに使用される高分子量（〜５０ｋｇ／ｍｏｌ）シリコーン系プレポリマー中では、フロキュレーションが迅速に生じる。
【００８５】
図３ｃにおいて、化合物２ｄは、非末端Ｓｉ原子にキャッピング基を有する。さらに、キャッピング基は、Ｓｉおよびヘテロ原子Ｎの間に３つの炭素原子を含み、ヘテロ原子およびカルボン酸の−ＯＨ基の間に８つのさらなる炭素原子を含み、すなわち、合計で１１個の炭素原子を含む。シロキサンについての式の観点から：
（Ｒ１Ｒ２Ｒ３）Ｓｉ−（Ｏ−Ｓｉ（Ｒ４Ｒ５））ｎ−Ｒ６
であり、ここで、単一のＲ４またはＲ５には、キャッピング配位子Ｒ８が含まれる。キャッピング配位子についての式Ｒ８の観点から：
−（ＣＨ２）ａ−ＮＨ−ＣＯ−（ＣＨ２）ｘ−ＣＯＯＨ
であり、ａについての値は２ｄのキャッピング基について３であり、ｘについての値は６である。系２ａ（図３Ａを参照）については、これらの値は、それぞれａ＝３およびｘ＝２である（すなわち、合計で７個の炭素原子）。特に、ａは少なくとも３であり、ｘは少なくとも４であり、キャッピング基中の炭素原子の合計数を少なくとも９にする。
【００８６】
驚くべきことに、図３ｄに概説するとおり、我々は非保護酸６ｄ（または６ｂまたは６ｃ）を単に使用することにより、化合物２ｄ（およびまた化合物２ｂおよび２ｃ）を作製することができた。この場合に、シロキサン結合は、化学反応の間攻撃を受けずに残留した。図３ｄに示される反応における出発アミン由来のシリコーン１を、類似のポリマーにより置き換えたが、より高い粘度により、よって、より大きな分子量（およそ２８０００ｖｓ．およそ５０００ｇ／モル）により、当初アミンから作製されたものと同程度の良好さで機能する配位子が得られた。しかしながら、マトリクスを形成するプレポリマーの分子量に応じて、より長い配位子を使用することにより、より短いものと比較してフロキュレーションの遅れまたは不在をもたらす。これは材料の加工における利点である。
【００８７】
図３ａ〜３ｄは、（末端基としてではなく）側基としてのキャッピング基を有するシロキサンキャッピング配位子を図に描いたものであり、これが最良の結果を提供するものと考えられる。
【００８８】
例
合成．
例として、アミンＡＢＣＲ  ＡＢ１０９３７３（短鎖）から出発する化合物２ｄの合成を提供する。
Ａ：Ａ．Ｈ．Ｆ．Ｌｅｅ  ｅｔ  ａｌ．，Ｔｅｔｒａｈｅｄｒｏｎ  ５９（２００３）８３３−８３９により６−（（２，５−ジオキソピロリジン−１−イル）オキシ）−６−オキソヘキサン酸（６ｂ）を、アジピン酸から作製した。
Ｂ：コポリ（ジメチルシラノン−６−（（３−（メチル（オキソ）シリル）プロピル）アミノ）−６−オキソヘキサン酸）（２ｂ）。
【００８９】
２０ｍｌの酢酸エチル中の４５０ｍｇの６−（（２，５−ジオキソピロリジン−１−イル）オキシ）−６−オキソヘキサン酸（６ｂ；１．８５ｍｍｏｌ）の溶液を、６０ｍｌの酢酸エチル中の９．２５ｇのコポリ（ジメチルシラノン−４−（３−（メチル（オキソ）シリル）プロピル）アミン）（１、１．８５ｍｍｏｌのアミノ基を含むもの）および０．８４ｇのジイソプロピルエチルアミン（６．４８ｍｍｏｌ）の溶液を滴下して加えた。７２時間撹拌した後、溶液を３０ｍｌの２Ｎ  塩酸溶液で５回、３０ｍｌのブラインで３回洗浄し、硫酸マグネシウム上で乾燥した。１５ｍｌのｎ−ヘプタン中に溶解した後、ろ紙上でろ過した。６．６ｇ（７０％）のコポリ（ジメチルシラノン−６−（（３−（メチル（オキソ）シリル）プロピル）アミノ）−６−オキソヘキサン酸）（２ｂ）が、透明油として得られた。
【００９０】
高分子量材料１から作製された配位子を同様のやり方で作製して、極めて粘度の高いゲルとして得た。
低分子量を有するおよび高分子量を有する化合物２ｃおよび２ｄを、上記の２ｂについてのものと同様にして作製した。化合物６ｃおよび６ｄを、ピメリン酸およびスベリン酸からそれぞれ出発する、化合物６ｂについて記載されたものと同じように調製した。
【００９１】
熱安定性
既に検討したとおり（図３ａを参照）、２ａのニート（neat）サンプルは、加熱の際に化合物３への変換を示した。図４は、１００℃および２６℃での時間の関数としての変換を示す。
【００９２】
変換を、ＮＭＲを採用して測定した。１００℃で測定された半減期は約２４時間である。室温（２６℃）であっても、３への変換は観察された。化合物２ｂ、２ｃおよび２ｄのニートサンプルを１００℃で７２時間加熱した。ＮＭＲ測定は、この処理後に劣化を示唆するスペクトル変化を示さなかった。
これは、２ａと比較して、化合物２ｂ〜２ｄの安定性の強い増加をはっきりと示す。
【００９３】
量子ドット混合物の安定性
少量の商業的に入手可能なヘプタン中のＱＤを、低分子アミノ官能化シロキサンからまたは高分子量シロキサンから作製された１ｍｌの純配位子２ｂ、２ｃおよび２ｄに加えた。ほぼ全ての場合において、懸濁した混合物が得られた。混合物を１００℃で約１６時間撹拌した。得られた配位子−ＱＤ混合物は透明であり、これは配位子交換の証拠を提供する。冷却後、混合物を、種々の粘度およびこれによる分子量を有するシリコーンに直接添加した。混合の程度を、得られた混合物の視覚検査により決定した。結果を表１に示す。少なくとも１００ｃＳｔまでの粘度のシリコーンとの混合により、良好な分散が得られることが示される。これは、量子ドットのネイティブ配位子を使用する場合には不可能である。
【００９４】
【表１】
0006609618.tif 000003
【００９５】
色変換層
色コンバータとして作用する量子ドットを有する層を調製するために、種々の配位子を有するドットをトルエン中に溶解し、ここで、シリコーンの反応混合物と混合し、すなわち：ＡＢ１０９３８９（Ｍｗ  ２０００〜３０００）を含む０．２ｍｌのヒドロキシシロキサン、０．８ｍｌのビニル基含有ＡＢ１０９３５６（Ｍｗ  約５０００）および硬化のための少量の白金触媒、すなわち：ＡＢ１４６６９７である。層を１５０℃で１時間硬化させ、シリコーンゴムの非散乱フィルムが得られた。
【００９６】
高Ｍｗバージョンの配位子２ｂでコーティングされたＱドットを、市販のシリコーン前駆体材料（ＫＪＲ９２２６）と混合した。この材料中で、短バージョンの配位子でコーティングされたｑドットにより、ｑドットの（枯渇）フロキュレーションを示す懸濁した混合物が得られる。より高いＭｗ配位子バージョンは透明なままであり、１５０℃で２時間硬化した後に、透明なフィルムが得られた。
【図１Ａ】
0006609618.tif 000005
【図１Ｂ】
0006609618.tif 000006
【図１Ｃ】
0006609618.tif 000007
【図２Ａ】
0006609618.tif 000008
【図２Ｂ】
0006609618.tif 000009
【図２Ｃ】
0006609618.tif 000010
【図２Ｄ】
0006609618.tif 000011
【図３Ａ】
0006609618.tif 000012
【図３Ｂ】
0006609618.tif 000013
【図３Ｃ】
0006609618.tif 000014
【図３Ｄ】
0006609618.tif 000015
【図４】
0006609618.tif 000016